(57)【特許請求の範囲】
【請求項１】
プラズマディスプレイパネルの蛍光体層が形成されるための緑色蛍光体であって、
Ｚｎ２ＳｉＯ４：Ｍｎ蛍光体と、
（Ｙ、Ｇｄ）ＢＯ３：Ｔｂ蛍光体と、
ＢａＡｌ１２Ｏ１９：Ｍｎ蛍光体と、
が混合されて形成され、
全体の重量に対する前記ＢａＡｌ１２Ｏ１９：Ｍｎ蛍光体の混合比率が１〜２５重量％であり、
前記Ｚｎ２ＳｉＯ４：Ｍｎ蛍光体に対する前記（Ｙ、Ｇｄ）ＢＯ３：Ｔｂ蛍光体の混合比率が２５〜８０重量％である
緑色蛍光体。
【請求項２】
上部基板の上に第１および第２サステイン電極が一つの対を成して配列される複数の電極と、
前記複数の電極と交差して下部基板の上に配列される複数のデータ電極と、
前記上部基板と前記下部基板との間に放電空間を形成するため、一定のギャップが設けられるとともに前記複数のデータ電極に並ぶように配列される複数の隔壁と
前記複数の隔壁の内壁に沿って形成される赤色蛍光体層、緑色蛍光体層および青色蛍光体層を有する複数の蛍光体層と、
を備え、
前記緑色蛍光体層は、
Ｚｎ２ＳｉＯ４：Ｍｎ蛍光体と、
（Ｙ、Ｇｄ）ＢＯ３：Ｔｂ蛍光体と、
ＢａＡｌ１２Ｏ１９：Ｍｎ蛍光体と、
が混合されて形成され、
前記緑色蛍光体層では、全体の重量に対する前記ＢａＡｌ１２Ｏ１９：Ｍｎ蛍光体の混合比率が１〜２５重量％であり、
前記Ｚｎ２ＳｉＯ４：Ｍｎ蛍光体に対する前記（Ｙ、Ｇｄ）ＢＯ３：Ｔｂ蛍光体の混合比率が２５〜８０重量％である
プラズマディスプレイパネル。
【請求項３】
プラズマディスプレイパネルの蛍光体層が形成されるための緑色蛍光体であって、
Ｚｎ２ＳｉＯ４：Ｍｎを含む第１種蛍光体と、
ＬａＰＯ４：Ｔｂ、Ｙ３Ａｌ３（ＢＯ３）４：Ｔｂ、Ｙ（Ａｌ、Ｇａ）５Ｏ１２：Ｔｂ、ＹＢＯ３：Ｔｂ、（Ｙ、Ｇｄ）ＢＯ３：Ｔｂの少なくとも一つを含む第２種蛍光体と、
ＢａＡｌ１２Ｏ１９：Ｍｎ、ＢａＡｌ１４Ｏ２３：Ｍｎ、Ｂａ（Ｓｒ、Ｍｇ）ＡｌＯ：Ｍｎの少なくとも一つを含む第３種蛍光体と、
が混合された混合蛍光体を備え、
前記混合蛍光体の全体の重量に対する前記第３種蛍光体の混合比率は、１〜２５重量％であり、
前記Ｚｎ２ＳｉＯ４：Ｍｎ蛍光体に対する前記（Ｙ、Ｇｄ）ＢＯ３：Ｔｂ蛍光体の混合比率が２５〜８０重量％である
緑色蛍光体。
【請求項４】
上部基板の上に第１および第２サステイン電極が一つの対を成して配列される複数の電極と、
前記複数の電極と交差して下部基板の上に配列される複数のデータ電極と、
前記上部基板と前記下部基板との間に放電空間を形成するため、一定のギャップが設けられるとともに前記複数のデータ電極に並ぶように配列される複数の隔壁と、
前記複数の隔壁の内壁に沿って形成される赤色蛍光体層、緑色蛍光体層および青色蛍光体層を有する複数の蛍光体層と、
を備え、
前記緑色蛍光体層は、
Ｚｎ２ＳｉＯ４：Ｍｎを含む第１種蛍光体と、
ＬａＰＯ４：Ｔｂ、Ｙ３Ａｌ３（ＢＯ３）４Ｔｂ、Ｙ（Ａｌ、Ｇａ）５Ｏ１２：Ｔｂ、ＹＢＯ３：Ｔｂ、（Ｙ、Ｇｄ）ＢＯ３：Ｔｂの少なくとも一つを含む第２種蛍光体と、
ＢａＡｌ１２Ｏ１９：Ｍｎ、ＢａＡｌ１４Ｏ２３：Ｍｎ、Ｂａ（Ｓｒ、Ｍｇ）ＡｌＯ：Ｍｎの少なくとも一つを含む第３種蛍光体と、
が混合されて形成され、
前記緑色蛍光体層では、前記第１種蛍光体に対する前記第2種蛍光体の混合比率が２５〜８０重量％であり、
前記緑色蛍光体では、全体の重量に対する前記第３種蛍光体の混合比率が１〜２５重量％である、
プラズマディスプレイパネル。
【発明の詳細な説明】
【技術分野】
【０００１】
本発明はプラズマディスプレイパネルに関し、特に駆動電圧と輝度特性を改善すると同時に、色純度を向上させることのできる緑色蛍光体に関する。
【背景技術】
【０００２】
プラズマディスプレイパネルは平板型表示装置のうち、最も実用性の高い次世代表示装置として注目を浴びている。即ち、プラズマディスプレイパネルは、輝度が高く、視野角が広いので、屋外の広告塔、または壁掛けテレビ、劇場用ディスプレイのように薄型の大型ディスプレイとして応用の分野が非常に広い。
【０００３】
一般的に、プラズマディスプレイパネルは、放電セルの内に封入された不活性ガスの放電により発生した紫外線が蛍光体に照射されて発光する可視光線を用いて画像を表示する。  
【０００４】
図１は、一般的な３電極面放電型プラズマディスプレイパネルの構造を示す図面である。
【０００５】
図１を参照すると、一般的なプラズマディスプレイパネルは、上部基板１上に形成されたスキャン電極２Ｙおよび共通電極２Ｚと、下部基板５上に形成されたデータ電極６Ｘとを備える。この際、スキャン電極２Ｙおよび共通電極２Ｚはデータ電極６Ｘと互いに交差する方向に形成される。そして、スキャン電極２Ｙと共通電極２Ｚとは一つの電極対を構成し、このような電極対がパネル上に複数個配列される。
【０００６】
尚、上部基板１には上部誘電層３と保護膜４が順に積層され、下部基板５には下部誘電層７および隔壁８が形成され、下部誘電層７の表面と隔壁８の表面とには蛍光体が塗布され蛍光体層９が形成される。スキャン電極２Ｙおよび共通電極２Ｚとデータ電極６Ｘとが交差する領域には、放電セルが形成される。
【０００７】
ここで、蛍光体は、赤色蛍光体、緑色蛍光体および青色蛍光体を有する。各蛍光体は、各隔壁８の内壁に沿って塗布される。例えば、赤色蛍光体には（Ｙ、Ｇｄ）ＢＯ３：Ｅｕ蛍光体が用いられ、緑色蛍光体にはＺｎ２ＳｉＯ４：Ｍｎ（以下、ＺＳＭ）蛍光体が用いられ、青色蛍光体にはＢａＭｇＡｌ１０Ｏ１７：Ｅｕが用いられる。
【０００８】
しかし、緑色蛍光体に用いられるＺＳＭ蛍光体は、赤色蛍光体および青色蛍光体より誘電率が低く、陰極性（negative）の表面電位を有する。従って、ＺＳＭ蛍光体は、駆動の際に放電電圧を上昇させ、電圧マージンを減少させる原因として作用し、書き込み不良（miswriting）や反転特性のバラツキを発生させる原因として作用する。
【０００９】
緑色蛍光体として、ＺＳＭ蛍光体の外に、（Ｙ、Ｇｄ）ＢＯ３：Ｔｂ（以下、ＹＢＴとする）蛍光体やＢａＡｌ１２Ｏ１９：Ｍｎ（以下、ＢＡＭ−Ｇとする）蛍光体が用いられる。しかし、ＹＢＴ蛍光体は、色純度が陰極線管（ＣＲＴ：Cathod Ray Tube）用Ｐ２２より低いので、色再現性の範囲を狭くすることによって画質を低下させる。それと同時に、ＢＡＭ−Ｇ蛍光体は、駆動の際に劣化が激しくなるという問題を有する。
【発明の開示】
【発明が解決しようとする課題】
【００１０】
従って、本発明の目的は、問題点を解決するために、駆動電圧と輝度特性を改善すると共に色純度を向上させることのできる緑色蛍光体を提供することにある。
【００１１】
本発明の他の目的は、そのような緑色蛍光体を用いたプラズマディスプレイパネルを提供することにある。
【課題を解決するための手段】
【００１２】
上記の目的を達成するために、本発明の一側面に係る緑色蛍光体は、Ｚｎ２ＳｉＯ４：Ｍｎ蛍光体と、（Ｙ、Ｇｄ）ＢＯ３：Ｔｂ蛍光体と、ＢａＡｌ１２Ｏ１９：Ｍｎ蛍光体とが混合されて形成され、全体の重量に対するＢａＡｌ１２Ｏ１９：Ｍｎ蛍光体の混合比率が１〜２５重量％である。
【００１３】
本発明の別の側面に係る緑色蛍光体は、Ｚｎ２ＳｉＯ４：Ｍｎ蛍光体と、（Ｙ、Ｇｄ）ＢＯ３：Ｔｂ蛍光体と、ＢａＡｌ１２Ｏ１９：Ｍｎ蛍光体とが混合されて形成され、Ｚｎ２ＳｉＯ４：Ｍｎ蛍光体に対する（Ｙ、Ｇｄ）ＢＯ３：Ｔｂ蛍光体の混合比率が２５〜８０重量％である。
【００１４】
ここで、全体の重量に対するＢａＡｌ１２Ｏ１９：Ｍｎ蛍光体の混合比率は、１〜２５重量％である。
【００１５】
本発明の別の側面に係るプラズマディスプレイパネルは、上部基板の上に第１および第２サステイン電極が一つの対を成して配列される複数の電極と、複数の電極と交差して下部基板の上に配列される複数のデータ電極と、上部基板と下部基板との間に放電空間を形成するため一定のギャップが設けられるとともに複数のデータ電極に並ぶように配列される複数の隔壁と、複数の隔壁の内壁に沿って形成される赤色蛍光体層、緑色蛍光体層および青色蛍光体層を有する複数の蛍光体層とを備える。
プラズマディスプレイパネルの緑色蛍光体層は、Ｚｎ２ＳｉＯ４：Ｍｎ蛍光体と、（Ｙ、Ｇｄ）ＢＯ３：Ｔｂ蛍光体と、ＢａＡｌ１２Ｏ１９：Ｍｎ蛍光体とが混合されて形成される。緑色蛍光体層では、全体の重量に対するＢａＡｌ１２Ｏ１９：Ｍｎ蛍光体の混合比率が１〜２５重量％である。
本発明の別の側面に係るプラズマディスプレイパネルは、上部基板の上に第１および第２サステイン電極が一つの対を成して配列される複数の電極と、複数の電極と交差して下部基板の上に配列される複数のデータ電極と、上部基板と下部基板との間に放電空間を形成するため一定のギャップが設けられるとともに複数のデータ電極に並ぶように配列される複数の隔壁と、複数の隔壁の内壁に沿って形成される赤色蛍光体層、緑色蛍光体層および青色蛍光体層を有する複数の蛍光体層とを備える。
プラズマディスプレイパネルの緑色蛍光体層は、Ｚｎ２ＳｉＯ４：Ｍｎ蛍光体と、（Ｙ、Ｇｄ）ＢＯ３：Ｔｂ蛍光体と、ＢａＡｌ１２Ｏ１９：Ｍｎ蛍光体とが混合されて形成され、Ｚｎ２ＳｉＯ４：Ｍｎ蛍光体に対する（Ｙ、Ｇｄ）ＢＯ３：Ｔｂ蛍光体の混合比率が２５〜８０重量％である。
ここで、緑色蛍光体層の全体の重量に対するＢａＡｌ１２Ｏ１９：Ｍｎ蛍光体の混合比率は、１〜２５重量％である。
本発明の別の側面に係る緑色蛍光体は、Ｚｎ２ＳｉＯ４：Ｍｎを含む第１種蛍光体と、ＬａＰＯ４：Ｔｂ、Ｙ３Ａｌ３（ＢＯ３）４：Ｔｂ、Ｙ（Ａｌ、Ｇａ）５Ｏ１２：Ｔｂ、ＹＢＯ３：Ｔｂ、（Ｙ、Ｇｄ）ＢＯ３：Ｔｂの少なくとも一つを含む第2種蛍光体と、ＢａＡｌ１２Ｏ１９：Ｍｎ、ＢａＡｌ１４Ｏ２３：Ｍｎ、Ｂａ（Ｓｒ、Ｍｇ）ＡｌＯ：Ｍｎの少なくとも一つを含む第３種蛍光体とが混合された混合蛍光体を備える。
混合蛍光体の全体の重量に対する第３種蛍光体の混合比率は、１〜２５重量％である。
【００１６】
本発明の別の側面に係る緑色蛍光体は、Ｚｎ２ＳｉＯ４：Ｍｎを含む第1種蛍光体と、ＬａＰＯ４：Ｔｂ、Ｙ３Ａｌ３（ＢＯ３）４：Ｔｂ、Ｙ（Ａｌ、Ｇａ）５Ｏ１２：Ｔｂ、ＹＢＯ３：Ｔｂ、（Ｙ、Ｇｄ）ＢＯ３：Ｔｂの少なくとも一つを含む第2種蛍光体と、ＢａＡｌ１２Ｏ１９：Ｍｎ、ＢａＡｌ１４Ｏ２３：Ｍｎ、Ｂａ（Ｓｒ、Ｍｇ）ＡｌＯ：Ｍｎの少なくとも一つを含む第３種蛍光体とが混合された混合蛍光体を備える。
第１種蛍光体に対する第2種蛍光体の混合比率は、２５〜８０重量％である。
ここで、混合蛍光体の全体の重量に対する第３種蛍光体の混合比率は、１〜２５重量％である。
【００１７】
本発明の別の側面に係る緑色蛍光体は、ＢａＡｌ１２Ｏ１９：Ｍｎ、ＢａＡｌ１４Ｏ２３：Ｍｎ、Ｂａ（Ｓｒ、Ｍｇ）ＡｌＯ：Ｍｎの少なくとも一つを含むＢＡＭ系蛍光体と、ＢＡＭ系蛍光体に対して異なる組成を含む少なくとも一種以上の蛍光体とが混合されて形成される。
全体の重量に対するＢＡＭ系蛍光体の混合比率は、１〜２５重量％である。
【００１８】
本発明の別の側面に係る緑色蛍光体は、Ｚｎ２ＳｉＯ４：Ｍｎを含む第１種蛍光体と、ＬａＰＯ４：Ｔｂ、Ｙ３Ａｌ３（ＢＯ３）４Ｔｂ、Ｙ（Ａｌ、Ｇａ）５Ｏ１２：Ｔｂ、ＹＢＯ３：Ｔｂ、（Ｙ、Ｇｄ）ＢＯ３：Ｔｂの少なくとも一つを含む第２種蛍光体とが混合された混合蛍光体を備える。
第１種蛍光体に対する第2種蛍光体の混合比率は、２５〜８０重量％である。
【００１９】
ここで、混合蛍光体には、ＢａＡｌ１２Ｏ１９：Ｍｎ、ＢａＡｌ１４Ｏ２３：Ｍｎ、Ｂａ（Ｓｒ、Ｍｇ）ＡｌＯ：Ｍｎの少なくとも一つを含む第３種蛍光体が更に混合される。
【００２０】
本発明の別の側面に係るプラズマディスプレイパネルは、上部基板の上に第１および第２サステイン電極が一つの対を成して配列される複数の電極と、複数の電極と交差して下部基板の上に配列される複数のデータ電極と、上部基板と下部基板との間に放電空間を形成するため一定のギャップが設けられるとともに複数のデータ電極に並ぶように配列される複数の隔壁と、複数の隔壁の内壁に沿って形成される赤色蛍光体層、緑色蛍光体層および青色蛍光体層を有する複数の蛍光体層とを備える。
プラズマディスプレイパネルの緑色蛍光体層は、Ｚｎ２ＳｉＯ４：Ｍｎを含む第１種蛍光体と、ＬａＰＯ４：Ｔｂ、Ｙ３Ａｌ３（ＢＯ３）４Ｔｂ、Ｙ（Ａｌ、Ｇａ）５Ｏ１２：Ｔｂ、ＹＢＯ３：Ｔｂ、（Ｙ、Ｇｄ）ＢＯ３：Ｔｂの少なくとも一つを含む第2種蛍光体と、ＢａＡｌ１２Ｏ１９：Ｍｎ、ＢａＡｌ１４Ｏ２３：Ｍｎ、Ｂａ（Ｓｒ、Ｍｇ）ＡｌＯ：Ｍｎの少なくとも一つを含む第３種蛍光体とが混合されて形成され、全体の重量に対する第３種蛍光体の混合比率が１〜２５重量％である。
【００２１】
本発明の別の側面に係るプラズマディスプレイパネルは、上部基板の上に第１および第２サステイン電極が一つの対を成して配列される複数の電極と、複数の電極と交差して下部基板の上に配列される複数のデータ電極と、上部基板と下部基板との間に放電空間を形成するため一定のギャップが設けられるとともに複数のデータ電極に並ぶように配列される複数の隔壁と、複数の隔壁の内壁に沿って形成される赤色蛍光体層、緑色蛍光体層および青色蛍光体層を有する複数の蛍光体層とを備える。
プラズマディスプレイパネルの緑色蛍光体層は、Ｚｎ２ＳｉＯ４：Ｍｎを含む第1種蛍光体と、ＬａＰＯ４：Ｔｂ、Ｙ３Ａｌ３（ＢＯ３）４：Ｔｂ、Ｙ（Ａｌ、Ｇａ）５Ｏ１２：Ｔｂ、ＹＢＯ３：Ｔｂ、（Ｙ、Ｇｄ）ＢＯ３：Ｔｂの少なくとも一つを含む第2種蛍光体と、ＢａＡｌ１２Ｏ１９：Ｍｎ、ＢａＡｌ１４Ｏ２３：Ｍｎ、Ｂａ（Ｓｒ、Ｍｇ）ＡｌＯ：Ｍｎの少なくとも一つを含む第３種蛍光体とが混合されて形成され、第１種蛍光体に対する第2種蛍光体の混合比率が２５〜８０重量％である。
ここで、緑色蛍光体層の全体の重量に対する第３種蛍光体の混合比率は、１〜２５重量％である。
【発明の効果】
【００２２】
上述のように、本発明に係るプラズマディスプレイパネルでは、ＺＳＭ蛍光体、ＹＢＴ蛍光体およびＢＡＭ−Ｇ蛍光体が混合されて緑色蛍光体が形成され、全体の重量に対するＢＡＭ−Ｇ蛍光体の混合比率が１〜２５重量％の範囲になっている。このため、駆動電圧と輝度特性とを改善することができるとともに色純度を向上させることができる。
【発明を実施するための最良の形態】
【００２３】
本発明の目的、本発明の他の目的および本発明の特徴は、添付図面を参照した実施形態についての説明を通じて明らかにされる。
【００２４】
以下、本発明の好ましい実施形態について詳細に説明する。
【００２５】
本発明は、従来に一般的に使用されている緑色蛍光体であるＺＳＭの様々な問題点を解決するために、第１種蛍光体と第２種蛍光体と第３種蛍光体とが混合された混合蛍光体として緑色蛍光体が実現される。また、実験を実施した結果に基づいて混合蛍光体における最適の混合比率が決定される。ここで、第１種蛍光体は、Ｚｎ２ＳｉＯ４：Ｍｎである。第２種蛍光体は、ＬａＰＯ４：Ｔｂ、Ｙ３Ａｌ３（ＢＯ３）４：Ｔｂ、Ｙ（Ａｌ、Ｇａ）５Ｏ１２：Ｔｂ、ＹＢＯ３：Ｔｂ、（Ｙ、Ｇｄ）ＢＯ３：Ｔｂの少なくとも一つである。第３種蛍光体は、ＢａＡｌ１２Ｏ１９：Ｍｎ、ＢａＡｌ１４Ｏ２３：Ｍｎ、Ｂａ（Ｓｒ、Ｍｇ）ＡｌＯ：Ｍｎの少なくとも一つである。
【００２６】
第１種蛍光体に選択されたＺＳＭ蛍光体と第２種蛍光体に選択されたＹＢＴ蛍光体との２元系の組成物に対して、光学的特性、エージング率および電気的特性に関する実験が行われた。その結果は下記の表１の通りである。
【表１】
0004723493.tif 000002
【００２７】
表１から分かるように、ＹＢＴ蛍光体の混合比率を増加させる場合、初期輝度特性が向上し、また、エージング率の減少幅が少なくなることが分かる。また、ＹＢＴ蛍光体の混合比率が増加するに従って放電開始電圧が減少することが分かる。ことによって、電気的特性が向上する。
【００２８】
次に、第１種蛍光体に選択されたＺＳＭ蛍光体と第３種蛍光体に選択されたＢＡＭ−Ｇ蛍光体との２元系の組成物に対して、光学的特性、エージング率および電気的特性に関する実験が行われた。その結果は下記の表２の通りである。
【表２】
0004723493.tif 000003
【００２９】
表２から分かるように、ＢＡＭ−Ｇ蛍光体の混合比率が増加する程、光学的特性が向上し、それに従って色再現性が良くなることが分かる。また、初期輝度特性は、基準蛍光体（ＺＳＭ蛍光体）のみである場合の１００％から、ＢＡＭ−Ｇの混合比率が増加する程、１０３ないし１０７％に増加することが分かる。従って、初期輝度特性は、ＢＡＭ−Ｇ蛍光体の混合比率が増加する程、向上する。しかし、エージング率は、ＺＳＭ蛍光体だけで基準蛍光体が構成される場合の−２０．１％から、ＢＡＭ−Ｇの混合比率が増加する程、−２７．１％または−２６．３％に減少する。また、放電開始電圧は、基準蛍光体（ＺＳＭ蛍光体）のみである場合の２４０Ｖから、ＢＡＭ−Ｇの混合比率が増加する程、線形的に減少する。これらによって、電気的特性が向上する。
【００３０】
結局、ＺＳＭ蛍光体とＢＡＭ−Ｇ蛍光体との２元系の組成物は、ＢＡＭ−Ｇ蛍光体によって色純度と初期輝度特性とが向上し、放電電圧の減少効果も良好である。しかし、エージング特性がＺＳＭ蛍光体だけで成された基準蛍光体より非常に劣悪であり、寿命短縮の問題を発生させる可能性がある。
【００３１】
一方、ＹＢＴ蛍光体とＢＡＭ−Ｇ蛍光体とを混合した場合について、光学的特性およびエージング率および電気的特性に関する実験が行われた。その結果を表３に示す。
【表３】
0004723493.tif 000004
【００３２】
表３を見ると、色再現性は、ＢＡＭ−Ｇの混合比率が増加する程向上するが、ＺＳＭ蛍光体より劣悪になっている。また、その初期輝度値は、ＹＢＴ蛍光体の初期輝度値よりも低下している。そのエージング輝度減少率は、ＺＳＭ蛍光体だけで構成された基準蛍光体のエージング輝度減少率よりも低下している。さらに、その電気的特性は、基準蛍光体に比べて向上している。
【００３３】
結局、ＹＢＴ蛍光体とＢＡＭ−Ｇ蛍光体との２元系の組成物の光特性は、各成分が相互的に反対に作用するため、ＺＳＭ蛍光体だけで成された基準蛍光体の光特性に比べてほとんど改善されておらず、色純度特性が非常に劣悪になることが分かる。また、放電電圧の減少効果は、良好であるが、ＢＡＭ−Ｇ蛍光体の混合比率が２５％以上になると微々になる。従って、ＹＢＴ蛍光体とＢＡＭ−Ｇ蛍光体との２元系の組成物は、ＺＳＭ蛍光体だけで成された基準蛍光体に比べて放電開始電圧が減少すること以外に利点がない。このため、ＹＢＴ蛍光体とＢＡＭ−Ｇ蛍光体との２元系の組成物は、プラズマディスプレイパネルに適用される組成物として好ましくない。
【００３４】
以上のように、ＺＳＭ蛍光体、ＹＢＴ蛍光体およびＢＡＭ−Ｇ蛍光体のうちの二つの蛍光体が混合された２元系の組成物に対して実験が行われた結果、ＺＳＭ蛍光体とＹＢＴ蛍光体とが混合されて２元系の組成物が形成され、ＹＢＴの混合比率が５０重量％である場合、光学的特性、エージング率および電気的特性が向上することが分かる。
【００３５】
従って、本発明では、第１種蛍光体と第２種蛍光体との混合比率が適切に調節された後、さらに第３種蛍光体の混合比率が変えられ、混合蛍光体の最適な組成比が得られるようにする。
【００３６】
第１種蛍光体、第２種蛍光体および第３種蛍光体の３元系の組成物に対し、光学的特性、エージング率および電気的特性に対する実験が行われた。その結果を表４に示す。
【表４】
0004723493.tif 000005
【００３７】
表４を見ると、同一の混合比率を有するＺＳＭ蛍光体（第１種蛍光体）及びＹＢＴ蛍光体（第２種蛍光体）の２元系の組成物に比べ、ＺＳＭ蛍光体（第１種蛍光体）、ＹＢＴ蛍光体（第２種蛍光体）およびＢＡＭ−Ｇ蛍光体（第３種蛍光体）の３元系の組成物では、第３種蛍光体に選択されたＢＡＭ−Ｇの混合比率が増加する程、色純度が向上する。また、初期輝度特性は、同一の混合比率を有するＺＳＭ蛍光体及びＹＢＴ蛍光体の２元系の組成物である場合の９８−１００％から、ＺＳＭ蛍光体、ＹＢＴ蛍光体およびＢＡＭ−Ｇ蛍光体の３元系の組成物である場合の１００−１０４％へと向上する。
【００３８】
エージング率は、同一の混合比率を有するＺＳＭ蛍光体及びＹＢＴ蛍光体の２元系の組成物である場合に−１％であり、ＺＳＭ蛍光体、ＹＢＴ蛍光体およびＢＡＭ−Ｇ蛍光体の３元系の組成物においてＢＡＭ−Ｇの組成比が０．１２である場合に−２％であり、ほぼ同一のエージング特性を有する。勿論、エージング率は、ＢＡＭ−Ｇの組成比が０．２５である場合に−１０％であり、ＺＳＭ蛍光体及びＹＢＴ蛍光体の２元系の組成物である場合の−１％より悪いが、基準蛍光体（ＺＳＭ蛍光体）より良い特性になっている。
【００３９】
放電開始電圧は、ＢＡＭ−Ｇの混合比率が減少する程、線形的に減少する。
【００４０】
従って、ＺＳＭ蛍光体、ＹＢＴ蛍光体およびＢＡＭ−Ｇ蛍光体の３元系の組成物において、組成物全体に対するＢＡＭ−Ｇ蛍光体の混合比率は、１〜２５重量％の範囲に設定される。また、ＺＳＭ蛍光体に対するＹＢＴ蛍光体の混合比率は、２５〜８０重量％の範囲に設定される。
【００４１】
本発明は、図面を用いながら複数の実施形態に関して上記のように説明されているが、上記の実施形態に限定されるものではなく、当業者であれば本発明の技術思想を逸脱しない範囲内で実施形態の種々なる変更および修正が可能であることが分かる。従って、本発明の技術的範囲は、特許請求の範囲及びそれと均等な範囲により定めなければならない。
【図面の簡単な説明】
【００４２】
【図１】３電極面放電型プラズマディスプレイパネルの構造を示す図面である。
【図１】
0004723493.tif 000006